(57)【要約】【課題】使用者の覚醒を高めると共に集中力を高めることが可能な光学要素を提供すること。【解決手段】光学要素は、有機ガラス基材１３が特定波長吸収色素を含有する光学要素において、特定波長吸収色素の少なくとも１つが波長域５００〜６００ｎｍに吸収ピーク波長を有するテトラアザポルフィリン系金属錯体化合物であり、光学要素の透過率曲線は、波長域４５０〜５００ｎｍの青色性分光の平均透過率が６０％以上であって、波長域５００〜６００ｎｍの緑色性分光に第１吸収ピーク波長を有し、第１吸収ピーク波長の透過率が６０％以下であるものである。【選択図】図１
2017207626.tif 000002
【特許請求の範囲】
【請求項１】
有機ガラス基材が特定波長吸収色素を含有する光学要素において、
該特定波長吸収色素の少なくとも１つが波長域５００〜６００ｎｍに吸収ピーク波長を有するテトラアザポルフィリン系金属錯体化合物であり、
該光学要素の透過率曲線は、波長域４５０〜５００ｎｍの平均透過率が６０％以上であって、波長域５００〜６００ｎｍに第１吸収ピーク波長を有し、該第１吸収ピーク波長の透過率が６０％以下である、ことを特徴とする光学要素。
【請求項２】
前記光学要素の透過率曲線には、波長域６００〜７００ｎｍに第２吸収ピーク波長を有することを特徴とする請求項１に記載の光学要素。
【請求項３】
前記有機ガラス基材が紫外線吸収剤を含有し、
前記光学要素の透過率曲線は、紫外線域の透過率が該紫外線域と前記第１吸収ピーク波長との間の最大透過率より１０％以上低い、ことを特徴とする請求項１又は２に記載の光学要素。
【請求項４】
前記光学要素は、少なくとも片面に光学多層膜が設けられていることを特徴とする請求項１〜３のいずれかに記載の光学要素。
【発明の詳細な説明】
【技術分野】
【０００１】
本発明は、使用者の覚醒を高めると共に集中力を高める光学要素に関する。
【背景技術】
【０００２】
特定波長吸収色素を含有した有機ガラス基材から形成された光学要素としては、防眩光学要素が下記特許文献１で知られている。この防眩光学要素は、屋外用眼鏡に適用して、夜間、夕方及び朝方の車運転時や歩行時などに装着した場合、防眩効果を有するとともに目的物視野性を確保できるように構成される。
【先行技術文献】
【特許文献】
【０００３】
【特許文献１】特開２０１３−２３８６３４号公報
【発明の概要】
【発明が解決しようとする課題】
【０００４】
近年、第３の視細胞であるｉｐＲＧＣ（内因性光感受性網膜神経節細胞）が発見され、研究が進められ、ｉｐＲＧＣが覚醒度、睡眠、瞳孔反射及び血中メラトニン濃度などの非視覚的作用を引き起こすとされている。ｉｐＲＧＣは、波長域４５０〜５００ｎｍの青色成分光に強く反応し、使用者の覚醒を高める効果を有することが報告されている。
【０００５】
サングラスなどの光学要素が、波長域４５０〜５００ｎｍの青色成分光の透過率を高めるものであれば、使用者の覚醒を高めることが可能なものとすることができる。このような光学要素によれば、使用者は、ランニングなどの運動時や車の運転時に着用することにより、覚醒を高めることが期待される。
【０００６】
更には、ｉｐＲＧＣが強く反応する４５０〜５００ｎｍの青色成分光の透過率を高くしつつ５００〜６００ｎｍの緑色成分光の透過率を相対的に低くすることで、更に覚醒を高められることが知られている。従って、ｉｐＲＧＣの非視覚的作用を強く引き起こすためには４５０〜５００ｎｍの透過率を高くすると同時に５００〜６００ｎｍの透過率を低くする光学特性が必要であった。
【課題を解決するための手段】
【０００７】
本発明の光学要素は、有機ガラス基材が特定波長吸収色素を含有する光学要素において、
該特定波長吸収色素の少なくとも１つが、波長域５００〜６００ｎｍに吸収ピーク波長を有するテトラアザポルフィリン系金属錯体化合物であり、
該光学要素の透過率曲線は、波長域４５０〜５００ｎｍの平均透過率が６０％以上であって、波長域５００〜６００ｎｍに第１吸収ピーク波長を有し、該第１吸収ピーク波長の透過率が６０％以下である、ことを特徴とする。
【０００８】
ｉｐＲＧＣには、波長域５００〜６００ｎｍの緑色成分光の透過率を局所的に低下させ、４５０〜５００ｎｍの青色成分光の透過率を相対的に高くすることにより、単に４５０〜５００ｎｍの光を透過させるだけよりも、覚醒作用が強く働くことが解明されてきた。本発明の光学要素によれば、波長域４５０〜５００ｎｍの青色成分光の透過率が高く、波長域５００〜６００ｎｍの緑色成分光の透過率を局所的に低下させるため、使用者の覚醒を高めると共に意識面としての集中力を高めることが可能なものとなる。従って、本発明の光学要素によれば、使用者がランニングなどの運動時や車の運転時に着用することにより、覚醒を高めると共に運動や運転に集中できることが期待され、車の運転時であれば、安全運転に寄与することが期待される。
【０００９】
ここで、前記光学要素の透過率曲線には、波長域６００〜７００ｎｍに第２吸収ピーク波長を有するものであることが好ましい。
【００１０】
日の出直後や日の入り直前の時間帯の太陽は、運動や運転の際の使用者の視界の先にあり、直射日光が目に入り易い。この時の太陽光は、波長域６００〜７００ｎｍの赤色成分光が多いものである。上記光学要素によれば、第２吸収ピーク波長として波長域６００〜７００ｎｍの赤色成分光の透過率を局所的に低下させるものであるため、日の出直後や日の入り直前の時間帯の太陽光に対して防眩効果を有するものとすることができる。また、該第２吸収ピーク波長の透過率が、前記第１吸収ピーク波長より１０％以上高いことにより、目的物視認性を確保することができるものとなる。
【００１１】
また、前記有機ガラス基材が紫外線吸収剤を含有し、
前記光学要素の透過率曲線は、紫外線域の透過率が、該紫外線域と前記第１吸収ピーク波長との間の最大透過率より、１０％以上低いものとすることができる。
【００１２】
これによれば、紫外線域と第１吸収ピーク波長との間の波長域４５０〜５００ｎｍの青色成分光の透過率を確保しつつ、紫外線域の光を吸収することができる。このため、この光学要素によれば、使用者の覚醒を高めつつ、眼球に悪影響を及ぼす恐れのある紫外線域の光をカットすることができるものとなる。
【００１３】
また、上記光学要素において、前記光学基材は、少なくとも片面に光学多層膜が設けられているものとすることができる。
【００１４】
これによれば、光学多層膜の光学設計により、可視光波長域の光の透過損失を抑制することができる光学要素となる。
【発明の効果】
【００１５】
本発明の光学要素によれば、波長域４５０〜５００ｎｍの青色成分光の透過率が高く、波長域５００〜６００ｎｍの緑色成分光の透過率を局所的に低下させるため、使用者の覚醒を高めると共に意識面としての集中力を高めることが可能なものとなる。従って、本発明の光学要素によれば、使用者がランニングなどの運動時や車の運転時に着用することにより、覚醒を高めると共に運動や運転に集中できることが期待され、車の運転時であれば、安全運転に寄与することが期待される。
【図面の簡単な説明】
【００１６】
【図１】実施例１，２及び３に対応する光学要素である眼鏡レンズのモデル断面図及びその表面側の光学多層膜の層構成を示す概略拡大断面図である。
【図２】実施例１，２及び３並びに比較例１に対応する光学要素の分光透過率曲線を示す図である。
【発明を実施するための形態】
【００１７】
以下、本発明の一実施形態を図面に基づいて説明する。  本発明の光学要素は、有機ガラス基材が特定波長吸収色素を含有する光学要素において、該特定波長吸収色素の少なくとも１つが、波長域５００〜６００ｎｍに吸収ピーク波長（バレー極小）を有するテトラアザポルフィリン系金属錯体化合物であり、該光学要素の透過率曲線は、波長域４５０〜５００ｎｍの平均透過率が６０％以上であって、波長域５００〜６００ｎｍに第１吸収ピーク波長を有し、該第１吸収ピーク波長の透過率が６０％以下である、ことを特徴とするものである。
【００１８】
実施形態の光学要素では、図１に示すように、光学要素として眼鏡レンズ１１の表面（凸面）に光学多層膜２１を備えたものを例に採り説明する。勿論、本発明は、眼鏡レンズ１１の用途に限定されるものではなく、望遠鏡レンズ、建築又は車両用途の窓ガラスなどのあらゆる光学要素に対して適用することが可能なものである。また、本発明の光学多層膜２１は、眼鏡レンズ１１の表面（凸面）への用途に限定されるものではなく、眼鏡レンズ１１の裏面（凹面）又は両面（凸面及び凹面）に対しても適用することが可能なものである。
【００１９】
実施形態の眼鏡レンズ１１は、図１に示す、有機ガラス基材１３の表面側に、有機ガラス基材１３側からプライマー膜１５、ハードコート膜１７、光学多層膜２１、表面保護膜１９の順で膜を備える光学要素である。なお、プライマー膜１５、ハードコート膜１７、光学多層膜２１及び表面保護膜１９は、必要により備える膜であり、本発明の必須の構成要素ではない。光学要素として眼鏡レンズ１１を形成する有機ガラス基材１３は、特定波長吸収色素が含有され、必要により紫外線吸収剤が含有される。
【００２０】
有機ガラス基材１３とは、レンズや窓ガラスなどの光学要素の基材として使用されるものであり、実施形態の眼鏡レンズ１１では、無機ガラスより軽量であることから有機ガラス（プラスチック）製であるものとする。
【００２１】
有機ガラス基材１３としては、ポリカーボネート（ＰＣ）、ポリウレタン、脂肪族アリルカーボネート樹脂、芳香族アリルカーボネート樹脂、ポリチオウレタン、エピスルフィド樹脂、透明ポリアミド（透明ナイロン）、ノルボルネン系樹脂、ポリイミド、ポリオレフィン系などの合成樹脂を使用することができる。より具体的な有機ガラス基材１３としては、「ＭＲ−９５」（三井化学株式会社製ポリチオウレタン、屈折率：１．６０）、「ＭＲ−１０」（三井化学株式会社製ポリチオウレタン、屈折率：１．６７）、「ＭＲ−１７４」（三井化学株式会社製エピスルフィド樹脂、屈折率：１．７４）、「グリルアミドＴＲ」（エムス社製透明ナイロン）などを好適に使用することができる。
【００２２】
特定波長吸収色素とは、特定の波長に吸収ピーク波長を有する色素である。特定波長吸収色素は、吸収ピーク波長の波長によって使用するものが選択され、例えば、スクアリリウム系、アゾメチン系、シアニン系、キサンテン系、アゾ系、テトラアザポルフィリン系、ピロメテン系、イソインドリノン系、キナクリドン系、ジケトピロロピロール系、アンスラキノン系、ジオキサジン系などを使用することができる。これらは吸収ピーク波長の波長に応じて一般に市販されているものを使用することができ、東京化成工業株式会社、山本化成株式会社、山田化学工業株式会社などが市販する特定波長吸収色素を使用することができる。
【００２３】
本発明に係る眼鏡レンズ１１は、特定波長吸収色素を含有することによって、波長域４５０〜５００ｎｍの青色成分光の平均透過率が６０％以上（好ましくは７０％以上）であり、波長域５００〜６００ｎｍ（好ましくは５３０〜５８０ｎｍ）の緑色成分光に第１吸収ピーク波長を有し、該第１吸収ピーク波長の透過率が６０％以下（好ましくは３０％以下）又は隣接する極大透過率と２０％以上の差を有するものとしている。本発明に係る眼鏡レンズ１１によって、使用者の覚醒を高めると共に集中力を高めることが可能となる。
【００２４】
波長域４５０〜５００ｎｍの青色成分光の平均透過率が６０％以上、波長域５００〜６００ｎｍの緑色成分光にある第１吸収ピーク波長の透過率が６０％以下又は隣接する極大透過率と２０％以上の差を有するもの、である特定波長吸収色素として、下記構造式（１）で示されるテトラアザポルフィリン系金属錯体化合物がある。
【００２５】
【化１】
2017207626.tif 000003
【００２６】
式（１）中、置換基Ｒは、アルキル基、フェニル基、アルコキシ基、フェノキシ基、フェニルチオ基、アゾリル基及び／又は水素原子であり、中心金属Ｍは、銅、ニッケル、パラジウム、コバルト、バナジウム、チタン又はこれらの酸化物である。テトラアザポルフィリン系金属錯体化合物は、中心金属Ｍや置換基Ｒの種類により吸収ピーク波長の調整が可能なものである。
【００２７】
波長域４５０〜５００ｎｍの青色成分光の平均透過率が６０％以上、波長域５００〜６００ｎｍの緑色成分光にある第１吸収ピーク波長の透過率が６０％以下又は隣接する極大透過率と２０％以上の差を有するもの、である特定波長吸収色素として、吸収ピーク波長５２５ｎｍのテトラアザポルフィリン系金属錯体化合物（ＦＤＧ−００２：山田化学工業株式会社）、吸収ピーク波長５４７ｎｍのテトラアザポルフィリン系金属錯体化合物（ＦＤＧ−００３：山田化学工業株式会社）、吸収ピーク波長５６０ｎｍと６６１ｎｍのテトラアザポルフィリン系金属錯体化合物（山田化学工業株式会社）、吸収ピーク波長５７８ｎｍのテトラアザポルフィリン系金属錯体化合物（ＦＤＧ−００４：山田化学工業株式会社）、吸収ピーク波長５８０ｎｍと６２６ｎｍのテトラアザポルフィリン系金属錯体化合物（Ｍ−４８３：山本化成株式会社）、吸収ピーク波長５８２ｎｍと６３０ｎｍのテトラアザポルフィリン系金属錯体化合物（Ｍ−４１２：山本化成株式会社）、吸収ピーク波長５８３ｎｍのテトラアザポルフィリン系金属錯体化合物（ＦＤＧ−００５：山田化学工業株式会社）、吸収ピーク波長５８５ｎｍのテトラアザポルフィリン系金属錯体化合物（ＰＤ−３１１：山本化成株式会社）、吸収ピーク波長５９０ｎｍのテトラアザポルフィリン系金属錯体化合物（ＳＮＣ−８：山田化学工業株式会社）、吸収ピーク波長５９４ｎｍのテトラアザポルフィリン系金属錯体化合物（ＦＤＧ−００７：山田化学工業株式会社）などを使用することができる。なお、吸収ピーク波長は、測定する装置などの条件、及び有機ガラスの形成方法によって±５ｎｍ程度の誤差が生じることがある。
【００２８】
本発明に係る眼鏡レンズ１１は、特定波長吸収色素を含有することによって、第２吸収ピーク波長として波長域６００〜７００ｎｍ（好ましくは６３０〜６８０ｎｍ）の赤色成分光の透過率を局所的に低下させることにより、第１吸収ピーク波長より１０％以上高い透過率とする又は隣接する極大透過率と５％以上の差を有することで、眼鏡レンズ１１は、日の出直後や日の入り直前の時間帯の防眩効果を有しつつ、目的物視認性を確保することができるものとなる。
【００２９】
波長域６００〜７００ｎｍの赤色成分光に第２吸収ピーク波長を有する特定波長吸収色素として、下記構造式（２）で示されるテトラアザポルフィリン系金属錯体化合物又は下記構造式（３）で示されるフタロシアニン系金属錯体化合物がある。
【００３０】
【化２】
2017207626.tif 000004
【００３１】
【化３】
2017207626.tif 000005
【００３２】
式（２）中、置換基Ｒは、アルキル基、フェニル基、アルコキシ基、フェノキシ基、フェニルチオ基、アゾリル基及び／又は水素原子であり、中心金属Ｍは、銅、ニッケル、パラジウム、コバルト、バナジウム、チタン又はこれらの酸化物である。テトラアザポルフィリン系金属錯体化合物及びフタロシアニン系金属錯体化合物は、中心金属Ｍや置換基Ｒの種類により吸収ピーク波長の調整が可能なものである。
【００３３】
波長域６００〜７００ｎｍの赤色成分光にある第２吸収ピーク波長の透過率を局所的に低下させる特定波長吸収色素として、吸収ピーク波長６０９ｎｍのフタロシアニン系金属錯体化合物（ＦＤＲ−００１：山田化学工業株式会社）、吸収ピーク波長５６０ｎｍと６６１ｎｍのテトラアザポルフィリン系金属錯体化合物（山田化学工業株式会社）、吸収ピーク波長５８０ｎｍと６２６ｎｍのテトラアザポルフィリン系金属錯体化合物（Ｍ−４８３：山本化成株式会社）、吸収ピーク波長５８２ｎｍと６３０ｎｍのテトラアザポルフィリン系金属錯体化合物（Ｍ−４１２：山本化成株式会社）、吸収ピーク波長６８０ｎｍのフタロシアニン系金属錯体化合物（ＦＤＲ−００２：山田化学工業株式会社）、吸収ピーク波長６９５ｎｍのフタロシアニン系金属錯体化合物（ＦＤＲ−００３：山田化学工業株式会社）などを使用することができる。
【００３４】
なお、吸収ピーク波長５６０ｎｍと６６１ｎｍのテトラアザポルフィリン系金属錯体化合物（山田化学工業株式会社）、吸収ピーク波長５８０ｎｍと６２６ｎｍのテトラアザポルフィリン系金属錯体化合物（Ｍ−４８３：山本化成株式会社）、吸収ピーク波長５８２ｎｍと６３０ｎｍのテトラアザポルフィリン系金属錯体化合物（Ｍ−４１２：山本化成株式会社）は、波長域４５０〜５００ｎｍの青色成分光の平均透過率が６０％以上、波長域５００〜６００ｎｍの緑色成分光にある第１吸収ピーク波長の透過率が６０％以下、である特定波長吸収色素であり、また、波長域６００〜７００ｎｍの赤色性分光にある第２吸収ピーク波長の透過率を局所的に低下させる特定波長吸収色素でもある。
【００３５】
眼鏡レンズ１１において、有機ガラス基材１３は、紫外線吸収剤を含有し、透過率曲線における、紫外線域（波長域２８０〜４００ｎｍ）の吸収ピーク波長の透過率が、該紫外線域の吸収ピーク波長と前記第１吸収ピーク波長との間の最大透過率より、１０％以上低いものとすることができる。
【００３６】
これによれば、紫外線域の吸収ピーク波長と前記第１吸収ピーク波長との間の波長域４５０〜５００ｎｍの青色成分光の透過率を確保しつつ、紫外線域の光を吸収することができる。このため、眼鏡レンズ１１は、使用者の覚醒を高めると共に集中力を高めることに加え、眼球に悪影響を及ぼす恐れのある紫外線域の光をカットすることができるものとなる。
【００３７】
紫外線吸収剤としては、ベンゾフェノン系、ジフェニルアクリレート系、立体障害アミン系、サリチル酸エステル系、ベンゾトリアゾール系、ヒドロキシベンゾエート系、シアノアクリレート系、ヒドロキシフェニルトリアジン系等を挙げることができる。これらの内で、紫外線吸収剤は、吸収ピーク波長が近紫外線域にある２８０〜４００ｎｍのものを得易いベンゾトリアゾール系乃至それらの誘導体から選択することが望ましい。より具体的な紫外線吸収剤としては、３−〔５−（２−ベンゾトリアゾイル）−３−ｔ−ブチル−４−ヒドロキシフェニル〕プロピオン酸とポリエチレングリコールとのモノエステルや２−［５−クロロ（２Ｈ）−ベンゾトリアゾール−２−イル］−４−メチル−６−(ｔｅｒｔ−ブチル)フェノールなどを使用することができる。
【００３８】
プライマー膜１５とは、必要により、有機ガラス基材１３とハードコート膜１７との間に備えられる膜であり、眼鏡レンズ１１との密着性向上、又は耐衝撃性を付与するために使用され、ハードコート膜１７が設けられる場合に備えられるものである。プライマー膜１５を形成するプライマー組成物（塗料組成物）としては、可撓性を有することによって耐衝撃性を向上させることができるものであれば特に限定されるものではないが、耐衝撃性に優れる熱可塑性エラストマーをベースとするプライマー組成物が好ましい。より具体的なプライマー組成物としては、ウレタン系熱可塑性エラストマー（ＴＰＵ）に金属酸化物無機微粒子を添加したＴＰＵプライマー組成物、塗膜形成ポリマーの全部または主体がエステル系熱可塑性エラストマー（ＴＰＥＥ）であるものに上記と同様の金属酸化物無機微粒子を添加したＴＰＥＥプライマー組成物などを使用することができる。金属酸化物微粒子としては、コロイダルシリカ、コロイダルチタニア、コロイダルジルコニア、コロイダル酸化セリウム、コロイダル酸化タンタル、コロイダル酸化スズ、コロイダル酸化アンチモン、コロイダルアルミナ、コロイダル酸化鉄などやこれらの混合物を使用することができる。
【００３９】
プライマー膜１５の形成方法は、プライマー組成物を眼鏡レンズ１１（有機ガラス基材１３）に塗布・乾燥することによって行う。塗布方法は、ディッピング法、スピンコーティング法、刷毛塗り法、スプレー法などを任意に使用でき、乾燥条件は、８０〜１４０℃で１〜４時間である。
【００４０】
ハードコート膜１７とは、必要により、眼鏡レンズ１１の耐擦傷性を向上させるために備えらえる膜であり、プライマー膜１５を介して眼鏡レンズ１１（有機ガラス基材１３）に備えられるものである。ハードコート膜１７を形成するハードコート組成物（塗料組成物）としては、眼鏡レンズ１１の耐擦傷性を向上させることができるものであれば特に限定されるものではないが、シリコーン系ハードコート組成物を好適に使用することができる。シリコーン系ハードコート組成物として、例えば、金属酸化物微粒子を含むオルガノアルコキシシランの加水分解物を使用することができる。そして、金属酸化物微粒子は前述のプライマー組成物に使用したものを使用することができる。オルガノアルコキシシランとしては、テトラメトキシシラン、テトラエトキシシラン、メチルトリメトキシシラン、メチルトリエトキシシラン、ビニルトリメトキシシラン、ビニルトリエトキシシラン、γ−メタクリロキシプロピルトリメトキシシラン、γ−メタクリロキシプロピルトリエトキシシラン、γ−メタクリロキシプロピルメチルジメトキシシラン、γ−メタクリロキシプロピルメチルジエトキシシラン、２−（３，４−エポキシシクロヘキシル）エチルトリメトキシシラン、β−グリシドキシエチルトリメトキシシラン、γ−グリシドキシプロピルトリメトキシシラン、γ−グリシドキシプロピルトリエトキシシラン、γ−グリシドキシプロピルメチルジメトキシシラン、γ−グリシドキシプロピルメチルジエトキシシランなどやこれらの混合物を使用することができる。
【００４１】
ハードコート膜１７の形成方法は、ハードコート組成物を眼鏡レンズ１１（プライマー膜１５が形成された有機ガラス基材１３）に塗布・乾燥することによって行う。塗布方法は、ディッピング法、スピンコーティング法、刷毛塗り法、スプレー法などを任意に使用することができ、乾燥条件は、８０〜１４０℃で１〜４時間である。
【００４２】
光学要素として眼鏡レンズ１１は、少なくとも片面に光学多層膜２１が設けられているものとすることができる。
【００４３】
光学多層膜２１とは、複数の薄膜を積層させて特定の波長の光を反射させたり透過させたりする性質を有する多層膜のことをいう。実施形態の光学多層膜２１は、光学多層膜２１の光学設計により、可視光波長域の光の透過損失を抑制することができる。
また、光学設計により、光学多層膜２１は反射防止膜又はミラー膜とすることができる。なお、光学設計は、通常、光学膜厚をλ／４の整数倍に選び、層の屈折率から光の干渉条件を満たす光学膜厚を計算し、この光学膜厚を有する層又は高屈折率層と低屈折率層とからなる多層等価膜に置き換えることにより行う（小瀬他編「光工学ハンドブック」朝倉書店、１９８６．２、Ｐ１６０〜１７７参照）。
【００４４】
実施形態の眼鏡レンズ１１では、光学多層膜２１は、ハードコート膜１７の表面側に設けられ、複数の低屈折率層２５と複数の高屈折率層２３とからなる５層以上の層構成を有するものである。これによって、眼鏡レンズ１１は、光学多層膜の光学設計により、可視光波長域の光の透過損失を抑制可能なものとしている。なお、光学多層膜２１の層の数は、特に限定されるものではないが、耐久性としての耐熱性及び耐擦傷性に加え、光学多層膜２１の耐剥離性を両立させる見地から１０層以下、望ましくは８層以下であることが好ましい。光学多層膜２１の層の数が多くなると、光学多層膜２１は、熱応力の影響を受けやすくなり、光学多層膜２１の耐久性としての耐熱性及び耐剥離性が劣るおそれがあるからである。
【００４５】
なお、本発明では、屈折率は５００ｎｍの波長の光に対する屈折率をいう。また、低屈折率材料と高屈折率材料とは、不純物を含まないものであることが好ましいが、本発明の目的を阻害しない限り、１０質量％未満の不純物を含んだものであっても、本発明の低屈折率材料と高屈折率材料として使用することができる。
【００４６】
高屈折率層２３を形成する材料として、チタン酸化物（屈折率：２．００〜２．４０）、ジルコニウム酸化物（屈折率：１．９６〜２．０２）、ランタン酸化物とチタン酸化物又はタンタル酸化物との混合物乃至複合酸化物（屈折率：１．９８〜２．１０）、タンタル酸化物（屈折率：２．０８〜２．１２）、クロム酸化物（屈折率：２．００〜２．１０）などを使用することができる。
【００４７】
低屈折率層２５を形成する材料として、ケイ素酸化物（二酸化ケイ素、一酸化ケイ素又はこれらの複合酸化物）（屈折率：１．４５〜１．４７）、フッ化マグネシウム（屈折率：１．３６〜１．４０）、フッ化カルシウム（屈折率：１．３８〜１．４２）、二酸化ケイ素とアルミニウム酸化物の混合物などを使用することができる。これら低屈折率層２５を形成する材料の中でも、ケイ素酸化物が廉価であるためより好んで使用することができる。
【００４８】
高屈折率層２３及び低屈折率層２５を形成する材料には市販品を使用することができ、例えば、メルク・ジャパン株式会社、ハクスイテック株式会社、日亜化学工業株式会社、京都薄膜材料研究所などが販売する市販品を使用することができる。
【００４９】
光学多層膜２１の各層の形成方法としては、汎用の成形方法を使用することができ、汎用の成形方法として、真空蒸着法（イオンアシスト法を含む。）、スパッタリング法、イオンプレーティング法、アーク放電法などの乾式メッキ法（ＰＶＤ法）を使用することができる。
【実施例】
【００５０】
以下、実施例により本発明をさらに詳細に説明する。眼鏡レンズ１１の有機ガラス基材１３には、実施例及び比較例に記載した合成樹脂を使用し、実施例及び比較例に記載した特定波長吸収色素と紫外線吸収剤を使用した。
【００５１】
プライマー膜１５は、後述するプライマー組成物をディッピング法（引き上げ速度：１０５ｍｍ／ｍｉｎ）で塗布し、８０℃で６分乾燥・成膜することによって形成した。プライマー組成物は、「ペスレジンＡ−１６０Ｐ」（高松油脂株式会社製ポリエステル系熱可塑性エラストマー）１００部に、「オプトレイク１１２０Ｚ（Ｓ−７．Ｇ）」（日揮触媒化成株式会社製コロイダルチタニア）５７部、希釈剤としてメチルアルコール３５０部、シリコーン系界面活性剤１部、を混合して均一な状態にしたものを使用した。
【００５２】
ハードコート膜１７は、後述するハードコート組成物をディッピング法（引き上げ速度：１０５ｍｍ／ｍｉｎ）で塗布し、１２０℃で２時間乾燥・成膜することによって形成した。ハードコート組成物は、γ−グリシドキシプロピルトリメトキシシラン１５０部、テトラエトキシシラン２５部、メチルアルコール１５０部、を混合したものに、撹拌しながら０．０１Ｎの塩酸４０部を滴下し、「オプトレイク１１３０Ｆ−２（Ａ−８）」（日揮触媒化成株式会社製コロイダルチタニア）１７０部、シリコーン系界面活性剤１部、アセチルアセトンアルミニウム（触媒）１部、を混合して均一な状態にしたものを使用した。
【００５３】
光学多層膜２１は、真空蒸着法（イオンアシスト法）によって、汎用の蒸着装置を用いて、ハードコート膜１７上にケイ素酸化物とジルコニウム酸化物とを交互に計５層を積層した。真空蒸着は、真空蒸着の行われる閉鎖された空間内を６０℃に加熱しながら、１．３３×１０-3Ｐａ以下まで減圧し、イオン銃を用いて、Ｏ2ガス、Ａｒガス又はＯ2／Ａｒ混合ガスでイオンアシストを行いながら行った。蒸着材料には、市販品を使用した。
【００５４】
表面保護膜１９は、フッ素変性有機基と反応性のシリル基を有するフッ素有機基導入シラン化合物（例えば「ＯＦ−ＳＲ」キャノンオプトロン製）を乾式法で成膜した。
【００５５】
このように作製した眼鏡レンズ１１について、光学特性評価性能として、分光透過率曲線を求め、覚醒度を示す指標として縮瞳率測定した。
【００５６】
＜分光透過率曲線＞
分光透過率曲線は、光学要素の波長ごとの光に対する透過率を曲線で表すものであり、以下の装置及び規格に準拠して求めた。
【００５７】
・装置：分光光度計Ｕ−４１００（株式会社日立ハイテクサイエンス製）
・規格：屈折補正用眼鏡レンズの透過率の仕様及び試験方法（ＪＩＳ  Ｔ  ７３３３：２００５）
【００５８】
＜縮瞳率＞
縮瞳率（％）は、光学要素を使用する人（被験者）の覚醒度を示す指標となるものであり、以下の（１）式で求めることができる。縮瞳率（％）は大きいほど覚醒度が高い。
[式１]
ＣＲ＝（Ｄ１−Ｄ２）×１００／Ｄ１・・・（１）
【００５９】
ＣＲは縮瞳率（％）であり、Ｄ１は初期状態の瞳孔直径（ｍｍ）であり、Ｄ２は光刺激後の瞳孔最小径（ｍｍ）である。
【００６０】
初期状態の瞳孔直径測定は、被験者を室内標準光１００ｌｘの条件で１０分間の明順応した後に測定した。光刺激後の瞳孔最小径は、被験者に実施例又は比較例の光学要素を着用し、室内標準光１００ｌｘの条件で１０分間の明順応した後に、１０秒に１回の１０００ｌｘのパルス光照射を９回行った直後に測定した。
【００６１】
図２は、実施例及び比較例の分光透過率曲線を示す図であり、表１には、実施例及び比較例について、第１吸収ピーク波長と第２吸収ピーク波長の波長（ｎｍ）及びその透過率（％）、波長域４５０〜５００ｎｍの青色性分光の平均透過率（％）、並びに、縮瞳率（％）を記載した。
【００６２】
【表１】
2017207626.tif 000006
【００６３】
（比較例１）
有機ガラス基材には、「ＭＲ−９５」（三井化学株式会社製ポリチオウレタン、屈折率：１．６０）を使用した。特定波長吸収色素は、使用しなかった。有機ガラス基材１３に含有させる紫外線吸収剤には、２−［５−クロロ（２Ｈ）−ベンゾトリアゾール−２−イル］−４−メチル−６−(ｔｅｒｔ−ブチル)フェノールを有機ガラス基材１００質量部に対して０．２質量部使用した。
【００６４】
分光透過率曲線を表す図２に示すように、比較例１の眼鏡レンズは、波長域４５０〜５００ｎｍの青色成分光の透過率が９０％以上であるものの、波長域５００〜６００ｎｍの緑色成分光に第１吸収ピーク波長は見られなかった。縮瞳率は１３％と小さく、使用者の集中力を高めることが可能なものでないことがわかる。また、比較例１の眼鏡レンズは、波長域６００〜７００ｎｍの赤色成分光に第２吸収ピーク波長は見られなく、日の出直後や日の入り直前の時間帯の太陽光に対して防眩効果を有するものでないことがわかる。
【００６５】
（実施例１）
有機ガラス基材には、「ＭＲ−９５」（三井化学株式会社製ポリチオウレタン、屈折率：１．６０）を使用した。特定波長吸収色素は、吸収ピーク波長５６０ｎｍと６６１ｎｍのテトラアザポルフィリン系金属錯体化合物（山田化学工業株式会社）を有機ガラス基材１００質量部に対して３×１０-3質量部使用した。有機ガラス基材１３に含有させる紫外線吸収剤には、２−［５−クロロ（２Ｈ）−ベンゾトリアゾール−２−イル］−４−メチル−６−(ｔｅｒｔ−ブチル)フェノールを有機ガラス基材１００質量部に対して０．２質量部使用した。
【００６６】
分光透過率曲線を表す図２に示すように、実施例１の眼鏡レンズは、波長域４５０〜５００ｎｍの青色成分光の透過率が６０％以上であり、緑色成分光の波長域５００〜６００ｎｍにある第１吸収ピーク波長（Ｐ１１）の透過率が１０％以下であった。縮瞳率は２７％であり、使用者の覚醒を高めると共に集中力を高めることが可能なものであることがわかる。
【００６７】
実施例１の眼鏡レンズは、波長域６００〜７００ｎｍの赤色成分光に第２吸収ピーク波長（Ｐ１２）の透過率が６０％以下であり、第２吸収ピーク波長の透過率が第１吸収ピーク波長の透過率より３０％以上高いものであり、日の出直後や日の入り直前の時間帯の太陽光に対して防眩効果を有しつつ目的物視認性を確保するものであることがわかる。また、実施例１の眼鏡レンズは、紫外線域の透過率が紫外線域と第１吸収ピーク波長との間の最大透過率より１０％以上低いものであるため、眼球に悪影響を及ぼす恐れのある紫外線域の光をカットすることができるものであることがわかる。
【００６８】
（実施例２）
有機ガラス基材には、「ＭＲ−１０」（三井化学株式会社製ポリチオウレタン、屈折率：１．６７）を使用した。特定波長吸収色素は、吸収ピーク波長５７８ｎｍのテトラアザポルフィリン系金属錯体化合物（ＦＤＧ−００４：山田化学工業株式会社）と吸収ピーク波長６８０ｎｍのフタロシアニン系金属錯体化合物（ＦＤＲ−００２：山田化学工業株式会社）とをそれぞれ有機ガラス基材１００質量部に対して１×１０-3質量部使用した。有機ガラス基材１３に含有させる紫外線吸収剤には、２−［５−クロロ（２Ｈ）−ベンゾトリアゾール−２−イル］−４−メチル−６−(ｔｅｒｔ−ブチル)フェノールを有機ガラス基材１００質量部に対して０．２×１０-3質量部使用した。
【００６９】
分光透過率曲線を表す図２に示すように、実施例２の眼鏡レンズは、波長域４５０〜５００ｎｍの青色成分光の透過率が６０％以上であり、緑色成分光の波長域５００〜６００ｎｍにある第１吸収ピーク波長（Ｐ２１）の透過率が１５％以下であった。縮瞳率は２５％であり、使用者の覚醒を高めると共に集中力を高めることが可能なものであることがわかる。
【００７０】
実施例２の眼鏡レンズは、波長域６００〜７００ｎｍの赤色成分光に第２吸収ピーク波長（Ｐ２２）の透過率が７０％以下であり、第２吸収ピーク波長の透過率が第１吸収ピーク波長の透過率より３０％以上高いものであり、日の出直後や日の入り直前の時間帯の太陽光に対して防眩効果を有しつつ目的物視認性を確保するものであることがわかる。また、実施例１の眼鏡レンズは、紫外線域の透過率が紫外線域と第１吸収ピーク波長との間の最大透過率より１０％以上低いものであるため、眼球に悪影響を及ぼす恐れのある紫外線域の光をカットすることができるものであることがわかる。
【００７１】
（実施例３）
有機ガラス基材には、「ＭＲ−９５」（三井化学株式会社製ポリチオウレタン、屈折率：１．６０）を使用した。特定波長吸収色素は、吸収ピーク波長５６０ｎｍと６６１ｎｍのテトラアザポルフィリン系金属錯体化合物（山田化学工業株式会社）を有機ガラス基材１００質量部に対して１×１０-3質量部使用した。有機ガラス基材１３に含有させる紫外線吸収剤には、２−［５−クロロ（２Ｈ）−ベンゾトリアゾール−２−イル］−４−メチル−６−(ｔｅｒｔ−ブチル)フェノールを有機ガラス基材１００質量部に対して０．２×１０-3質量部使用した。
【００７２】
分光透過率曲線を表す図２に示すように、実施例３の眼鏡レンズは、波長域４５０〜５００ｎｍの青色成分光の透過率が８０％以上であり、緑色成分光の波長域５００〜６００ｎｍにある第１吸収ピーク波長（Ｐ３１）の透過率が５０％程度であった。縮瞳率は２５％であり、使用者の覚醒を高めると共に集中力を高めることが可能なものであることがわかる。
【００７３】
実施例３の眼鏡レンズは、波長域６００〜７００ｎｍの赤色成分光に第２吸収ピーク波長（Ｐ３２）の透過率が９０％以下であり、第２吸収ピーク波長の透過率が第１吸収ピーク波長の透過率より３０％以上高いものであり、日の出直後や日の入り直前の時間帯の太陽光に対して防眩効果を有しつつ目的物視認性を確保するものであることがわかる。また、実施例３の眼鏡レンズは、紫外線域の透過率が紫外線域と第１吸収ピーク波長との間の最大透過率より１０％以上低いものであるため、眼球に悪影響を及ぼす恐れのある紫外線域の光をカットすることができるものであることがわかる。
【符号の説明】
【００７４】
１１…眼鏡レンズ、１３…有機ガラス基材、１５…プライマー膜、１７…ハードコート膜、１９…表面保護膜、２１…光学多層膜、２３…高屈折率層、２５…低屈折率層。
【図１】
2017207626.tif 000007
【図２】
2017207626.tif 000008